(57)【要約】【課題】通常のカセ糸を多色で小粒の絣糸に染色することが課題である。【課題を解決するための手段】課題を解決するには、小粒の絣をカセ糸の内部で染色することである。そのための手段として、細かく粉砕した小粒の染料含有粒子をカセ糸の内部に付着させ、後に固着させることで達成出来ることを見出した。【特許請求の範囲】
【請求項１】
多色の小粒絣カセ糸
【請求項２】
１．染料含有粒子を作成する。
２．糸に１．の粒子を付着させる。
３．染料を糸に固着させる。
４．不要物を除去する。
以上の工程による多色の小粒絣カセ糸の製造方法
【請求項３】
２の製造方法による多色の小粒絣カセ糸
【発明の詳細な説明】
【技術分野】
【０００１】本発明は絣に関する。
【背景技術】
【０００２】  絣の製造法を大きく分けると物理的に防染し、浸染する方法と捺染による方法に分類される。前者には「括り」「織締め」「板締め」が代表的技術であり、他に被染色物自身が防染する「ミツクデ」（三つ編みにする）や「結び絣」（解き易く結ぶ）がある。後者には糸を引き揃えプリントする「解し捺染」が代表的技術である。他に簡便な絣ではカセ糸の一部だけを染色する方法がある。
小粒の絣糸を製造するには、糸量の単位を少量にする必要がある。「括り」や「織締め」では細い束であり、「板締め」「解し捺染」では整経した状態で浸染や捺染を行う。これらの方法は、多くの手間と優れた技能が必要である。
【発明の開示】
【発明が解決しようとする課題】
【０００３】  糸の多くはチーズやカセの状態である。通常のカセ糸は絣染色には太く、そのまま従来の絣染色を行うとカセの表面は染色されるがカセの中は染色されない。また、中まで染色できるようにすると表面が防染出来なくなる。カセを小分けにし、同様に処理することで小粒の絣を染色することは可能であるが、手間が掛かり実用的ではない上に、この方法で多色に染め分けるのは困難である。
通常のカセ糸を多色で小粒の絣糸に染色することが課題である。
【課題を解決するための手段】
【０００４】  課題を解決するには、「小粒の絣をカセ糸の内部で染色する」ことである。そのための手段として、細かく粉砕した小粒の染料含有粒子をカセ糸の内部まで付着させ、後に固着させる方法で達成出来ることを見出した。
【発明の効果】
【０００５】  この絣は色相の異なる染料含有粒子を用いるので、通常のカセ糸のまま多色で小粒の絣が製造できる。これで従来法では製造できない多色の小絣を簡便に低コストで製造できる。
従来法の小粒の絣糸は製造に手間が掛かり、コストも高いため、伝統工芸製品などを中心に限られた高価格商品の範囲でのみ利用されている。
この障害を越えたことにより、ネクタイ、シャツ、ブラウスなどをはじめ通常の洋装品への使用が可能となるため絣の用途が拡大する。
【発明の実施するための最良の形態】
【０００６】以下、本発明の実施形態を説明する。
【０００７】具体的には以下の方法による。
１．染料含有粒子を作成する。
２．糸に１．の粒子を付着させる。
３．染料を糸に固着させる。
４．不要物を除去する。
以上が多色の小粒絣カセ糸の製造工程である。
【基本的原理】
【０００８】  湿潤状態の糸に染料を含有した軽量で微細な物質を接触させると、その物質は糸に付着する。その時に、染料を移行および固着が行われる処理を行うことで絣染色が行われる。
【染料含有粒子の作成】
【０００９】  染料を含有する粒子を作成するには以下の方法とする。
１．染料のみを粒子にする。
２．染料と糊剤（ペースト）を混入後、乾燥、粉砕により粒子状にする。
３．粒子状または粉体物質に染料または染料を含む糊剤を付着させる。
この絣に用いる染料は一般に使用される染料、すなわち、直接染料、酸性染料、含金染料、酸性媒染染料、塩基性染料、反応染料、バット染料、硫化染料、ナフトール染料、分散染料および天然染料を使用する。また、染料以外の抜染剤、濃染剤、媒染剤なども使用できる。
染料との混入に使用する糊剤は捺染時と同様に染料の種類に合わせて使用する。主な糊剤の種類はでんぷん系糊剤、海草系糊剤、セルロース系糊剤、加工でんぷん系糊剤、植物ガム系糊剤、合成糊剤などである。
また、染料を付着させる粒子状の物質は軽く、微細であれば良く多くのものが使用可能である。例えば、セリシン粒子、糠、パン粉、炭水化物系の粉末、おが屑などのセルロース系の粒子、プラスチック、植物の種などである。
また、必要に応じ染料助剤を混入する。
例えば、バット染料の使用時には、アルカリ剤と還元剤、反応染料の使用時には、アルカリ剤を混入する。
【染料含有粒子の糸への付着方法】
【００１０】  糸を湿潤、脱水後に染料含有粒子に接触させると染料含有粒子は糸に付着する。湿潤の際、水分を十分に含みにくい糸に対しては水に糊料を加えると付着が促進される。また、酸性染料、分散染料では酸を加えると固着が促進される。
また、天然染料使用時には、アルミ、鉄、銅などの媒染剤を水に加え付着させる。
【染料を糸に固着】
【００１１】染料含有粒子の付着した糸を蒸熱処理することでほとんどの染料は固着される。反応染料などでは付着時にアルカリを強くすることでのアルカリショックでの固着も可能である。
【不要物の除去】
【００１２】固着後通常の染色の後処理を行い、染料含有粒子や未固着染料を除去する。例えば、酸性染料では水洗、反応染料ではソーピング、分散染料では還元洗浄を行う。
【実施例１】
【００１３】１．塩基性染料液をセリシン粒子に付着させ、小さな染料含有粒子を数色作成する。
２．水に絹糸を浸漬し、脱水後１．の染料含有粒子を付着させる。
３．蒸熱処理で染料を糸に固着させる。
４．水洗により、不要物を除去する。
以上の工程で絹糸の多色の小粒絣カセ糸が得られた。
【実施例２】
【００１４】１．反応染料、炭酸水素ナトリウム、反応染料用捺染糊（例．アルギン酸ナトリウム）を混合乾燥し、小さな染料含有粒子を数色作成する。
２．水に綿糸を浸漬し、脱水後１．の染料含有粒子を付着させる。
３．蒸熱処理で染料を糸に固着させる。
４．ソーピング、水洗により、不要物を除去する。
以上の工程で綿糸の多色の小粒絣カセ糸が得られた。
【実施例３】
【００１５】１．分散染料で、小さな染料粒子を数色作成する。
２．糊剤を入れた水にポリエステル糸を浸漬し、脱水後１．の染料粒子を付着させる。
３．高圧で１３０℃の蒸熱処理により染料を糸に固着させる。
４．還元洗浄により、不要物を除去する。
以上の工程でポリエステル糸の多色の小粒絣カセ糸が得られた。
【実施例４】
【００１６】１．バット染料、捺染用抜染剤、炭酸カリウムとバット染料用糊剤を混合し、小さな染料含有粒子を数色作成する。
２．水に反応染料で染色した綿糸を浸漬し、脱水後１．の染料含有粒子を付着させる。
３．蒸熱処理により染料を糸に固着させる。
４．水洗により、不要物を除去する。
以上の工程で着色抜染による綿糸の多色の小粒絣カセ糸が得られた。
【実施例５】
【００１７】１．媒染染料系の天然染料と媒染剤と加工でんぷん系の捺染糊を混合し、小さな染料含有粒子を数色作成する。
２．５％酢酸溶液に絹糸を浸漬し、脱水後１．の染料含有粒子を付着させる。
３．蒸熱処理により染料を糸に固着させる。
４．水洗により、不要物を除去する。
以上の工程で絹糸の天然染料による多色の小粒絣カセ糸が得られた。
【実施例６】
【００１８】１．酸性染料と小麦粉で、小さな染料含有粒子を数色作成する。
２．５％酢酸溶液に絹糸を浸漬し、脱水後１．の染料含有粒子を付着させる。
３．蒸熱処理で染料を糸に固着させる。
４．水洗により、不要物を除去する。
以上の工程で絹糸の多色の小粒絣カセ糸が得られた。
【実施例７】
【００１９】１．直接染料水溶液をおが屑に付着させ、小さな染料含有粒子を数色作成する。
２．水に綿糸を浸漬し、脱水後１．の染料含有粒子を付着させる。
３．蒸熱処理で染料を糸に固着させる。
４．水洗により、不要物を除去する。
以上の工程で綿糸の多色の小粒絣カセ糸が得られた。
【実施例８】
【００２０】１．反応染料とアルギン酸ナトリウム糊を混合し、小さな染料含有粒子を数色作成する。
２．５％水酸化ナトリウム溶液に綿糸を浸漬し、脱水後１．の染料含有粒子を付着させる。
３．２時間放置処理により染料を糸に固着させる。
４．ソーピング、水洗により、不要物を除去する。
以上の工程で綿糸の多色の小粒絣カセ糸が得られた。